СПОСОБ СОВМЕСТНОЙ ПЕРЕРАБОТКИ КАЛЬЦИЙСОДЕРЖАЩЕГО И СУЛЬФАТСОДЕРЖАЩЕГО ОТХОДОВ

Способ совместной переработки кальцийсодержащего и сульфатсодержащего отходов, включающий предварительное подщелачивание исходного абгазного хлорсодержащего известкового отхода газоочистки до pH 11-11,5, получение гипсового шлама путем смешения хлоризвесткового отхода с водным раствором сульфатсодержащей золы, отхода тротилового производства, отделение гипсового шлама от фильтрата отбеливающего раствора с помощью фильтрации, сушку гипсового шлама и последующее получение целевого продукта из шихты на основе кальцийсодержащего компонента, отличающийся тем, что в качестве кальцийсодержащего компонента сырьевой шихты используют гипсовый шлам, а в качестве целевого продукта получают силикатное стекло плавлением шихты, состоящей из компонентов, взятых в следующем соотношении, масс.%: кварцевый песок 40,6-62,73; каолин 4,02-7,9; сульфатсодержащая зола 20,7-29,18; гипсовый шлам 16,8-24,98; доломит 0,135-4,20; портафер 0,06-2,02; оксид хрома (III) 0,10-0,51; оксид титана (IV) 0,04-1,51; оксид марганца (IV) 0,01-1,53; калиевая селитра 0,06-0,76; фосфорнокислый натрий однозамещенный 0,01-0,11; гидроксид бария 0,01-0,11; сульфитный щелок (по твердому веществу) - 2,40-3,86; уголь березовый 1,5-2,23, а плавление шихты ведут при температуре 1350-1400°C.